(57)【要約】【課題】木製の軸を用いることなく、香りを楽しむことができるマッチ及びマッチの軸、特にマッチの軸を折っても、折れた一方と他方とが繋がっているようにする。【解決手段】線香成分と製紙用植物繊維とが配合されたマッチの軸１において、製紙用植物繊維が全固形成分中の３質量％以上５質量％未満配合され、前記線香成分と前記製紙用植物繊維とが混練されて棒状に形成されたものである。より望ましくは、前記製紙用植物繊維を全固形成分中の４質量％以上５質量％未満を含有し、前記線香成分は、炭粉を全固形成分中の３０質量％以上４０質量％未満を含むものとする。【選択図】図１
2015042604.tif 000002
【特許請求の範囲】
【請求項１】
線香成分と製紙用植物繊維とが配合されたマッチの軸において、
前記製紙用植物繊維が全固形成分中の３質量％以上５質量％未満配合され、前記線香成分と前記製紙用植物繊維とが混練されて棒状に形成されたものであることを特徴とするマッチの軸。
【請求項２】
前記製紙用植物繊維を全固形成分中の４質量％以上５質量％未満を含有し、
前記線香成分は、炭粉を全固形成分中の３０質量％以上４０質量％未満、含むことを特徴とする請求項１記載のマッチの軸。
【請求項３】
前記線香成分として、炭粉を全固形成分中の３０質量％以上４０質量％未満と、線香用木質基材粉末を全固形成分中の１５質量％以上２５質量％未満と、香料粉を全固形成分中の２５質量％以上３５質量％未満と、増粘剤を全固形成分中の５質量％以上１５質量％未満とを含有したことを特徴とする請求項１又は２記載のマッチの軸。
【請求項４】
請求項１〜３の何れかに記載のマッチの軸の先端に、発火剤が付与されたことを特徴とするマッチ。
【発明の詳細な説明】
【技術分野】
【０００１】
本発明は、マッチ及びその軸に関するものである。
【背景技術】
【０００２】
従来より、マッチの軸に液体の香料を染み込ませたものや、マッチの軸に添って香料を固めたものや、マッチの軸を香木より構成することによって、マッチに火を付けた際に、色々な香を楽しめるようなマッチが提案されている（特許文献１〜３）。
【０００３】
他方、香りを楽しむものとして古くから知られたものとして線香が挙げられるが、線香は強度が低く、マッチの軸として使用するとポキンと折れてしまって、マッチの軸としては使い物にならない。
【０００４】
また、可燃性の固形香としての線香等を粉砕して得られた太さ及び長さを２０〜２００μｍの範囲の香粉砕物に、紙原料となる植物性繊維を加えて、抄紙して得られた抄紙生成物を、乾燥させ又は乾燥後にプレスすることによりシート状にしたシート状香も提案されている（特許文献４）。ところが、このシート状香は、シート状であるため、これによってマッチの軸を形成しようとすると、ブックマッチと呼ばれる紙製の軸を備えたものであればともかく、木製の棒状の軸を構成することができない。また、シート状のものを巻回して断面円形の軸を製造することもできるかもしれないが、抄紙によって製造されるものであるため、製紙用の設備が必要であることは勿論、一旦シート状のものを製造した後、これを円柱状、望ましくは角柱状にするには多数の工程が必要となり、製造コストの上昇が避けられない。
【先行技術文献】
【特許文献】
【０００５】
【特許文献１】特開平１０−２０５７６３号公報
【特許文献２】実開平７−４４２０９号公報
【特許文献３】実開平３−１０３２３２号公報
【特許文献４】特許第３９４０３９４号公報
【発明の概要】
【発明が解決しようとする課題】
【０００６】
本発明は、香りを楽しむことができるマッチ及びマッチの軸の提供を課題とする。その際、マッチを擦る際にポキンと折れてしまって、マッチの軸としては使い物にならないという事態の発生を抑制することを課題とする。より望ましくは、木製のマッチの軸に近い使い勝手を実現することを課題とするものである。
【０００７】
特に、木製のマッチの軸は、使用に際して折れてしまっても、二つに分離することがなく、その一部が繋がっていることが多い。この特性は、マッチを擦った際、先端の発火剤に火が点いた状態でマッチの軸が折れてしまっても、その一部が繋がっている特性（以下、折れ繋がり特性という）を有することで、火が点いた先端のみが飛んで行ってしまうことを防止して、マッチの安全性を向上させる利点がある。本発明は、上記の折れ繋がり特性を、木製以外のマッチの軸でも再現できるようにすることを課題とする。
【０００８】
また、木製のマッチの軸は、無風下で使用した場合には、軸の先端から基端まで燃え移りながら比較的長時間燃え続ける特性（以下、燃え移り特性という）を有することで、火を種々の対象物に点けていける利点がある。本発明は、他の課題は、上記の燃え移り特性とを、木製以外のマッチの軸でも再現できるようにすることにある。
【０００９】
さらに、上記の折れ繋がり特性と、燃え移り特性とは、両立することが困難であるが、これらを両立させて、木材以外の材質で、木製のマッチの軸に近い両特性を満足したものを提供することを課題とする。
【課題を解決するための手段】
【００１０】
本発明は、線香成分と製紙用植物繊維とが配合されたマッチの軸において、前記製紙用植物繊維が全固形成分中の３質量％以上５質量％未満配合され、前記線香成分と前記製紙用植物繊維とが混練されて棒状に形成されたものであることを特徴とするマッチの軸を提供することによって上記の課題を解決する。
【００１１】
本発明にあっては、線香成分を含有することによって、その軸が燃焼した場合に、良い香りを発生させることができる。しかも、製紙用植物繊維が全固形成分中の４〜５質量％配合したことによって、上記の折れ繋がり特性を有するものとすることができる。
【００１２】
本発明のマッチの軸において、前記製紙用植物繊維を全固形成分中の４質量％以上５質量％未満を含有し、前記線香成分が、炭粉を全固形成分中の３０質量％以上４０質量％未満、含むものとすることによって、上記の折れ繋がり特性と上記の燃え移り特性との双方の特性を発揮することができる。
【００１３】
本発明において、混練を行なう方法は自由であるが、前記製紙用植物繊維と前記線香成分とは、一方を水に溶いた状態で、他方を加えて混練される。その際、紙漉きの場合のように大量の水に製紙用植物繊維を溶かした場合には、比較的多量の製紙用植物繊維を溶かすことができ、紙漉きの技術によって製紙用植物繊維を高濃度のシート状に形成することができる。ところが、本発明のように、混練後に成型等で棒状に形成する場合には、大量の水で製紙用植物繊維を溶かすことができない。そのため、製紙用植物繊維の配合量を高くすればするほど、混練の段階で、粘度が高くなってしまい、均一に混合することができなくなる。特に、固形分比５質量％以上の配合量で均一に混合することは極めて困難であり、たとえ均一に混合できたとしても、その製造時間やコストは製品価格に対応できない程度に高くなってしまう。従って、製紙用植物繊維の配合量を固形分比で３質量％以上５質量％未満、配合することによって、混練で製造が可能であって、且つ、良好な折れ繋がり特性を有するマッチの軸を提供することができる。特に、４質量％以上配合することによって、９０％以上の確率で、マッチの軸に折れ繋がり特性を付与することができる。
【００１４】
また、炭粉を全固形成分中の３０質量％以上４０質量％未満配合することによって、マッチの軸として適度の折れ難さを有する硬さがあっても、良好な燃え移り特性を発揮することができる。
【００１５】
さらに、前記線香成分として、上記の炭粉に加えて、線香用木質基材粉末を全固形成分中の１５質量％以上２５質量％未満と、香料粉を全固形成分中の２５質量％以上３５質量％未満と、増粘剤を全固形成分中の５質量％以上１５質量％未満とを含有したことによって、適度な硬さを有すると共に、良好な燃え移り特性と、良好な折れ繋がり特性を有するマッチの軸を提供することができたものである。
【００１６】
従って、このマッチの軸の先端に、発火剤を付与することによって、木製のマッチと比較して遜色のない良好な燃え移り特性と、良好な折れ繋がり特性を有すると共に、燃える際に好ましい香りを漂わせることができるマッチを提供することができたものである。
【発明の効果】
【００１７】
以上、本発明は、木製の軸を用いることなく、香りを楽しむことができるマッチ及びマッチの軸を提供することができたものである。
【図面の簡単な説明】
【００１８】
【図１】本発明の実施の形態に係るマッチの斜視図。
【図２】本発明の実施例を示すもので（Ａ）は試験１の試験方法の説明図、（Ｂ）は試験１の試験結果の説明図。
【発明を実施するための形態】
【００１９】
本発明の実施の形態にマッチは、マッチの軸１と、その先端に付与された薬頭２とを備える。
マッチの軸１は、線香成分と製紙用植物繊維とが配合され、線香成分と製紙用植物繊維とが混練されて細長い４角棒状に形成されたものである。
【００２０】
薬頭２は、一般の木製のマッチの軸を有するものと同じ塩素酸カリウムなどの発火剤を含有するものとして実施することでき、その製造に際しても、一般のマッチの製造機械並びに製造工程をそのまま適用することができる。
マッチの軸１は、線香成分と製紙用植物繊維とが配合されたものである。
【００２１】
製紙用植物繊維は、洋紙又は和紙の原料となる植物繊維を用いることができる。例えば、パルプ、再生パルプであってもよく、古紙、再生紙の粉砕物であってもよい。またこうぞ、みつまた、雁皮、ケナフ、麻、竹、葦、木綿、檜、杉その他の雑木から得られた植物繊維であってもよい。植物繊維は、微粉砕された粉状物として用いることが好ましく、０．５mm以下に微粉砕したものが好ましく、特に平均長さ０．１〜０．５mm程度のものが好適に用いることができる。
【００２２】
線香成分は、線香の原材料となるものを選択して用いることができ、既成の線香を粉末状に粉砕したものであってもよいが、製紙用植物繊維を含む全固形分中、下記の配合とすることが好ましい。
炭粉：３０質量％以上４０質量％未満
線香用木質基材粉末：１５質量％以上２５質量％未満
香料粉：２５質量％以上３５質量％未満
増粘剤：５質量％以上１５質量％未満
【００２３】
炭粉は、炭素の粉末であり、その燃料力によって、前述の燃え移り性をマッチの軸に付与する。炭粉の原料としては、木、紙等の炭化物や石炭を例示することができる。炭粉が３０質量％未満となると、燃え移り性が低下して直ぐに火が消えるおそれがあり、４０質量％以上となると燃焼性が強くなりすぎで、速く燃え尽きてしまうおそれがある。
【００２４】
線香用木質基材粉末としては、一般の線香に多用されるタブ（椨）樹皮粉末を代表例として示すことができるが、白樺樹皮粉末等の他の木材の樹皮の粉末を用いることもできる。この線香用木質基材粉末は、マッチの軸に適度の燃焼時間と硬さを与えるものであり、１５質量％以上２５質量％未満を配合することができる。木質基材の配合量が低くなりすぎると、炭粉の燃焼性を緩和する作用が不充分となるおそれがあり、多く配合し過ぎると、煙量が増えすぎるおそれがある。
【００２５】
香料粉としては、香木の粉末、漢薬香料粉末の他、白檀、丁字、甘松、カッ香、沈香、桂皮、冷陵香、安息香、乳香、没薬、貝香、竜脳、山奈、唐木香、伽羅などを種々配合して用いることができる。また、液体漢薬香料や液体合成香料などの液体香料を併用することも可能である。香料粉は、マッチの軸が燃焼した際に、種々の香りを放つようにするものであり、少なすぎると充分な香りを放つことができず、多すぎると燃焼性が低下するおそれがある。
【００２６】
増粘剤は、線香の他の成分を粘結させ線香に強度を付与するものできる薬剤であり、その種類を特に限定するものではないが、デンプン等の水溶性高分子粘結剤を用いることができる。その他、コーンスターチ、タピオカデンプン、小麦デンプン、アルギン酸ナトリウム、デキストリン、コラーゲン、メチルセルロース、カルボキシエチルセルロース、ポリビニールアルコール、ポリアクリル酸ナトリウム、カルボキシメチルデンプン等の水溶性高分子粘性剤を使用することができ、単独若しくは椨粉と併用することができる。この増粘剤は、線香の他の成分を粘結させ線香に強度を付与するものであり、少なすぎると強度が低下して折れやすくなり、多すぎると燃焼性や香りに悪影響を与える。
【００２７】
前記の配合は、望ましい配合例であり、具体的に配合する成分の種類等に応じて、本発明の趣旨を逸脱しない範囲で変更して実施することができる。特に、線香用木質基材粉末、香料粉及び増粘剤については、その自由度が比較的大きい。他方、製紙用植物繊維については、全固形成分中の４質量％以上５質量％未満であることが、マッチの軸として特に重要な折れ繋がり特性を発揮すると共に混練と成型による造形時における生産性の確保との両立の観点から、極めて重要である。また、燃え移り特性を良好なものとするためには、炭粉の配合量が重要であるが、この燃え移り特性は他の配合物の種類との関係で３０質量％以上４０質量％未満の範囲を越えて実施することも不可能ではない。また、着色剤などの他の成分を配合することも、本発明の趣旨を逸脱しない範囲で可能である。
次に、本発明に係るマッチの軸の製造方法を説明する。
【００２８】
第１工程：製紙用植物繊維と水とを混合する。その際、製紙用植物繊維と水とを、質量比で１対１７〜２０程度とすることが好ましい。水の比率が低すぎると粘性が極めて高くなり、混練が困難となるおそれがあり、水の比率が高すぎると、混練後に成型することが困難になるおそれがある。またこの範囲であっても、混練には困難を覚えるが、一度に生産する量を少なくするなどして対応すればよい。また、比較的多くの水を用いて、粘性を落とすことも可能であるが、その場合には、後述の乾燥時間を長くする必要が生じる。
【００２９】
第２工程：第１工程の製紙用植物繊維と水とを混合物に対して、他の線香成分を混合し、ミキサー等によって混練する。なお、水に対して、線香成分を加えた後、製紙用植物繊維を投入したり、線香成分の投入を数回に分けて、場合によっては種類毎に分けて行なう混合するなど、最終的に製紙用植物繊維と線香成分と水との混合物を機械又は手で練り合わせることができれば、第１、第２の工程は種々変更して実施することができる。
【００３０】
第３工程：製紙用植物繊維と線香成分と水との混練物を、押し出し成型によって成型する。この押し出し成型は、線香の製造時に用いるものを適用することができるが、押し出しの断面形状は、木製のマッチの軸と同様に、４角形とすることが望ましい。また、押し出し成型の場合には、目的のマッチの軸の寸法の数本分（例えば４〜５本分）を一つの成型単位として成型することが能率的である。なお、押し出し成型以外に、マッチの軸の全形を割り型などで成型してもよく、成型の具体的方法は種々変更して実施することができる。
【００３１】
第４工程：成型された混練物を、所定の寸法（標準のマッチの軸の場合には５cm）に切断し、乾燥させる。また乾燥後に切断するようにしてもよい。乾燥は自然乾燥でもよく、強制乾燥でもよい。
【００３２】
第５工程：第４工程にて得られたマッチの軸の先端に常法に従い、発火剤を付与して、マッチを完成させる。
【実施例】
【００３３】
以下、本発明の理解を高めるために実施例を示すが、本発明はこの実施例に限定して理解されるべきではない。
【００３４】
（実施例１）水９０質量部に対して、製紙用植物繊維と線香成分とを表１に記載の配合量とを配合し、前述の第１〜第５工程でマッチを完成させた。製紙用植物繊維にはパルプ、炭粉には木炭末、線香用木質基材粉末にはタブ粉、香料粉には白檀末、増粘剤にはデンプンの水溶性高分子粘結剤を用いた。
（実施例２、３）表１に示すように、製紙用植物繊維の配合量を４質量部、３質量部とした以外、実施例と同様にして、マッチを完成させた。
（比較例１、２）表１に示すように、製紙用植物繊維の配合量を２質量部、１質量部とした以外、実施例と同様にして、マッチを完成させた。
【００３５】
【表１】
2015042604.tif 000003
【００３６】
【表２】
2015042604.tif 000004
【００３７】
試験１：実施例及び比較例について、折れ繋がり特性の試験を行い、その結果を表２に示す。図２（Ａ）に示すように、マッチの軸１を左右の手３で摘んで、下方から上方へ力を加えて、ポキンと折った。折った後、矩形の孔を有する支持体４に基端側を下にして立てた（図２（Ｂ）参照）。立てた状態で、薬頭２を有する先端側と基端側とが繋がっていたものの率を表２に示した。試料数は各実施例及び各比較例において、それぞれ１００本とした。
【００３８】
試験１の結果、製紙用植物繊維の配合率が、全固形分中の３％を下回るも比較例１、比較例２にあっては、折れ繋がり特性が全く発揮できなかったのに対して、同配合率が３．０３％の実施例３では約３分の１に折れ繋がり特性が発現した。さらに同配合率が４％の実施例２及び４．９５％の実施例１では、略全数に近い確立で繋がり特性が発現した。
【００３９】
試験２：強度と燃え移り特性の試験を行なった。各実施例において、それぞれ１０本の薬頭付きの試料を用意し、常法に従い、マッチ箱の摩擦部で火を点けた。火を点けた後、マッチの軸を薬頭を下にして約４５度に傾けた状態に保って、燃え移り特性と強度を確認した。燃え移り特性については、マッチの軸の略半分まで燃焼するか否かを確認するものであり、各試料とも全数が略半分まで燃焼した。強度については、火をつける動作からマッチの軸の略半分まで燃焼するまでの間にマッチの軸が折れるか否かを確認するものであり、各試料とも全数が折れることがなかった。
【符号の説明】
【００４０】
１  マッチの軸
２  発火剤
【図１】
2015042604.tif 000005
【図２】
2015042604.tif 000006